(57)【要約】【課題】都市ごみ焼却から排出される、塩化水素ガスを含むガスを処理するにあたって、燃焼排ガスの温度が５００℃付近の中間温度域を補うことができる処理剤を提供すると同時に、廃ガラスを有効利用し、最終処分場の延命を図る。【解決手段】廃ガラスを微粉砕し、該廃ガラス中に含まれるＮａ２Ｏ及びＫ２Ｏを用い、都市ごみ焼却施設から排出される、塩化水素ガスを含むガスを処理する。排ガスの処理温度が２００℃以上、７００℃以下とすることができる。微粉砕した廃ガラスの平均粒度は、２０μｍ以下とすることが好ましく、廃ガラスの微粉末に、少なくとも１種類以上のアルカリ性物質を混入することがさらに好ましい。【特許請求の範囲】
【請求項１】
廃ガラスを微粉砕し、該廃ガラス中に含まれるＮａ２Ｏ及びＫ２Ｏを用い、都市ごみ焼却施設から排出される、塩化水素ガスを含むガスを処理することを特徴とする排ガス処理方法。
【請求項２】
前記排ガスの処理温度が２００℃以上、７００℃以下であることを特徴とする請求項１に記載の排ガス処理方法。
【請求項３】
廃ガラスを微粉砕して得られる排ガス処理剤であって、該廃ガラス中に含まれるＮａ２Ｏ及びＫ２Ｏを用い、都市ごみ焼却施設から排出される、塩化水素ガスを含むガスを処理することを特徴とする排ガス処理剤。
【請求項４】
前記微粉砕した廃ガラスの平均粒径が２０μｍ以下であることを特徴とする請求項３に記載の排ガス処理剤。
【請求項５】
前記排ガス処理剤である廃ガラスの微粉末に、少なくとも１種類以上のアルカリ性物質を混入したことを特徴とする請求項３または４に記載の排ガス処理剤。
【発明の詳細な説明】
【０００１】
【発明の属する技術分野】
本発明は、排ガス処理方法及び排ガス処理剤に関し、特に、都市ごみ焼却施設の塩化水素ガスを含むガスを、廃ガラスを微粉砕して得られた排ガス処理剤を用いて処理する方法に関する。
【０００２】
【従来の技術】
従来、都市ごみ焼却施設から排出される燃焼排ガスに含まれる塩化水素ガスの処理には、８００℃の高温域で処理する方法と、２００℃以下の低温域で処理する方法の二通りの方法がある。一般的に、高温域での排ガス処理剤には、炭酸カルシウム粉末が用いられる。一方、低温域では、水酸化カルシウム粉末が排ガス処理剤として用いられる（例えば、特許文献１参照）。この他に、特許文献２には、珪藻土、パーライト、シラスバルーン等の吸収性の高い無機鉱物をナトリウム化合物の担持体として含有した排ガス処理剤も提案されている。また、特許文献３には、消石灰と、粉体状の多孔質アルミニュームシリケートもしくは多孔質二酸化ケイ素からなる粉体状の多孔質吸着剤を主たる構成成分とする排ガス処理剤が提案されている。
【０００３】
一方、一般家庭及びガラス工場から排出される廃ガラスは、廃ガラスに含まれるアルカリ成分を効果的に除去し、無機工業原料として再利用することも提案されているが（例えば、特許文献４参照）、再利用の方法は限られており、回収された廃ガラスのほとんどは、有効利用の目処もなく最終処分されている。
【０００４】
【特許文献１】
特開２００２−２１０３６０号公報
【特許文献２】
特開２００１−２５９３６４号公報
【特許文献３】
特開平９−９９２３６号公報
【特許文献４】
特開２００２−２８４５４６号公報
【０００５】
【発明が解決しようとする課題】
上述のように、家庭から収集されたごみの焼却炉等から排出される燃焼排ガスには、有毒である塩化水素ガスが含まれ、この燃焼ガスの処理剤として、一般的には、炭酸カルシウム粉末や水酸化カルシウム粉末が用いられている。しかし、これらの処理剤は、使用する温度域が決まっており、炭酸カルシウム粉末は、８００℃付近の高温域で使用される。一方、水酸化カルシウム粉末は、低温域である１５０℃付近で用いられており、燃焼ガス温度が５００℃付近における処理剤は存在しないという問題があった。
【０００６】
一方、一部再利用されているものの、ほとんどが有効利用されていない廃ガラスは、有効利用の目処もなく廃棄処分されている。近年、新規処分場の開発も地域住民の反対により難しく、廃ガラスの廃棄が続けられると、現存する処分場の枯渇に繋がることとなる。
【０００７】
そこで、本発明は、上記従来の技術における問題点に鑑みてなされたものであって、都市ごみ焼却施設から排出される、塩化水素ガスを含むガスを処理するにあたって、燃焼排ガスの温度が５００℃付近の中間温度域を補うことができる処理剤を提供すると同時に、廃ガラスを有効利用し、最終処分場の延命を図ることを目的とする。
【０００８】
【課題を解決するための手段】
上記目的を達成するため、本発明は、排ガス処理方法であって、廃ガラスを微粉砕し、該廃ガラス中に含まれるＮａ２Ｏ及びＫ２Ｏを用い、都市ごみ焼却施設から排出される、塩化水素ガスを含むガスを処理することを特徴とする。ここで、廃ガラスとは、飲料用ビン類や建築解体等によって発生する窓ガラス等の廃棄物をいう。また、都市ごみ焼却施設とは、一般廃棄物に分類されるごみの一部である家庭系、事業系の可燃ごみを焼却するすべての施設をいう。
【０００９】
そして、本発明によれば、都市ごみ焼却施設からの塩化水素ガスを含む排ガスを廃ガラスを用いて処理するため、廃ガラスを有効利用し、最終処分場の延命を図ることができる。
【００１０】
また、本発明によれば、前記都市ごみ焼却施設からの排ガスの処理温度を２００℃以上、７００℃以下とすることができ、従来処理することのできなかった中間温度域を賄うこともできる。
【００１１】
さらに、本発明は、廃ガラスを微粉砕して得られる排ガス処理剤であって、該廃ガラス中に含まれるＮａ２Ｏ及びＫ２Ｏを用い、都市ごみ焼却施設から排出される、塩化水素ガスを含むガスを処理することを特徴とする。この微粉砕した廃ガラスの平均粒径は、２０μｍ以下とすることが好ましく、廃ガラスの微粉末に、少なくとも１種類以上のアルカリ性物質を混入することがさらに好ましい。
【００１２】
【発明の実施の形態】
上述のように、本発明にかかる排ガス処理剤は、都市ごみ焼却施設からの排ガスの処理温度が２００℃乃至７００℃の中間温度域において使用することができるものである。このような温度域において都市ごみ焼却施設で発生した塩素ガスを捕捉するため、高温バッグフィルター内にガラス微粉末を吹き込み、ガラスに含まれるＮａ２Ｏ及びＫ２Ｏを反応させ、排ガスの塩素と反応させるものである。この時、ガラスのみでも反応は十分であるが、少なくとも炭酸ソーダ等のアルカリ性物質を１種類以上添加してバッグフィルターに吹き込むことも有効である。
【００１３】
処理剤に用いる廃ガラスの平均粒径は、小さい程廃ガラスに含まれるＮａ２Ｏ及びＫ２Ｏと塩化水素との反応性がよく、塩素ガスの捕捉は良好である。微粉砕物の平均粒径は１０μｍ以下がよく、好ましくは５μｍ以下がよい。さらに微粉にすることで、塩素ガスの捕捉率は向上するが、解砕コストが著しく高くなり、処理費の高騰に繋がるため好ましくない。
【００１４】
次に、本発明にかかる排ガス処理剤の試験例について説明する。
【００１５】
まず、実施例について説明する。燃焼炉の燃焼ガス中の塩素ガス濃度が２００ｐｐｍとなるように塩素ガスを炉内に吹き込み、高濃度の塩素ガスを含む高温の燃焼ガスを得た。この燃焼ガスを５００℃に保持した高温型のバッグフィルターへ吸引させ、ガラス微粉末を吹き込み、ガラス粉末により塩素ガスを捕集した。吹き込むガラス微粉末は、平均粒径５０、２０、１０、５、３μｍとした。また、吹き込むガラス量は、ガラス中のアルカリ量と燃焼ガス中の塩素量の比を３とし、バッグフィルター出口の塩素ガス量を測定した。試験の結果を表１に示す。
【００１６】
【表１】
2004283730.tif 000002
【００１７】
同表より明らかなように、ガラス微粉末の平均粒径が２０μｍ以下になると塩化水素ガスの捕捉効果が現れ、粒径が小さくなるに従って塩化水素との反応性が向上していることが判る。
【００１８】
次に、比較例について説明する。上記実施例に示した燃焼ガスの条件下において、燃焼炉の燃焼ガス中の塩素ガス濃度が２００ｐｐｍとなるように塩素ガスを炉内に吹き込み、高濃度の塩素ガスを含む高温の燃焼ガスを得た。この燃焼ガスを５００℃に保持した高温型のバッグフィルターへ吸引させ、炭酸カルシウム微粉末を吹き込み、炭酸カルシウム粉末により塩素ガスを捕集した。吹き込む炭酸カルシウム微粉末は、平均粒径１０μｍとした。また、吹き込む炭酸カルシウム量は、カルシウム量と燃焼ガス中の塩素量の比を３とし、バッグフィルター出口の塩素ガス量を測定した。試験の結果を表２に示す。
【００１９】
【表２】
2004283730.tif 000003
【００２０】
同表に示すように、比較例において、平均粒径１０μｍでのバッグフィルター排気の塩化水素濃度が１３０ｐｐｍであり、実施例における同じ平均粒径１０μｍでのバッグフィルター排気の塩化水素濃度が１００ｐｐｍであることから、５００℃の燃焼ガス温度での塩化水素ガスを含む排ガスの排ガス処理剤として、実施例の方が優っていることが判る。
【００２１】
【発明の効果】
以上説明したように、本発明によれば、都市ごみ焼却施設から排出される、塩化水素ガスを含むガスを処理するにあたって、燃焼排ガスの温度が５００℃付近の中間温度域を補うことができる処理剤を提供することができるとともに、廃ガラスを廃棄処分することなく有効利用し、最終処分場の延命を図り、環境保全にも大きく頁献することができる。